ПЕНОПОЛИУРЕТАНЫ С УЛУЧШЕННОЙ УСТАЛОСТНОЙ ПРОЧНОСТЬЮ ПРИ МНОГОКРАТНОМ ИЗГИБЕ

1. Пенополиуретан, полученный смешиванием:
a) полиизоцианатов,
b) высокомолекулярных соединений с группами, реакционноспособными по отношению к изоцианатным группам,
c) частиц твердого вещества,
d) порообразователя,
e) при необходимости, агента удлинения цепи, сшивающего агента или их смеси,
f) при необходимости, катализатора и
g) при необходимости, прочих добавок
с образованием реакционной смеси и осуществлением реакции, отличающийся тем, что
- содержание агента удлинения цепи составляет менее 6 мас.% в расчете на общую массу компонентов от а) до f),
- содержание частиц твердого вещества составляет более 15 мас.% в расчете на общую массу компонентов от а) до f),
- средняя функциональность высокомолекулярных соединений с группами, реакционноспособными по отношению к изоцианатным группам, составляет менее 2,5.
2. Пенополиуретан по п.1, отличающийся тем, что твердое вещество содержит группы, реакционноспособные по отношению к изоцианату.
3. Пенополиуретан по п.2, отличающийся тем, что твердое вещество является диспергированным в высокомолекулярных соединениях с группами, реакционноспособными по отношению к изоцианатным группам.
4. Пенополиуретан по п.3, отличающийся тем, что твердым веществом является радикально полимеризованный полимер.
5. Пенополиуретан по п.1, отличающийся тем, что содержание диольной составляющей высокомолекулярных соединений с группами, реакционноспособными по отношению к изоцианатным группам (b), составляет более 80% мас. в расчете на общую массу высокомолекулярных соединений с группами, реакционноспособными по отношению к изоцианатным группам (b).
6. Пенополиуретан по п.1, отличающийся тем, что содержание диольной составляющей высокомолекулярных соединений с группами, реакционноспособными по отношению к изоцианатным группам (b), составляет 100 мас.% в расчете на общую массу высокомолекулярных соединений с группами, реакционноспособными по отношению к изоцианатным группам (b).
7. Пенополиуретан по п.1, отличающийся тем, что содержание агента удлинения цепи составляет менее 3 мас.% в расчете на общую массу компонентов от а) до f).
8. Пенополиуретан по одному из пп.1-7, отличающийся тем, что его исходная плотность в сыром состоянии составляет от 150 до 1100 г/л.
9. Интегральный пенопласт, содержащий пенополиуретан по одному из пп.1-8.
10. Применение интегрального пенопласта по п.9 в качестве обувной подошвы.
11. Способ получения пенополиуретана, в котором смешивают:
a) полиизоцианат,
b) высокомолекулярные соединения с группами, реакционноспособными по отношению к изоцианатным группам,
c) частицы твердого вещества,
d) порообразователь,
e) при необходимости, агент удлинения цепи, сшивающий агент или их смеси,
f) при необходимости, катализатор и
g) при необходимости, прочие добавки
с образованием реакционной смеси и осуществлением реакции, причем
- содержание удлинителя цепи составляет менее 6 мас.% в расчете на общую массу компонентов от а) до f),
- содержание частиц твердого вещества составляет более 15 мас.% в расчете на общую массу компонентов от а) до f), a
- средняя функциональность высокомолекулярных соединений с группами, реакционноспособными по отношению к изоцианатным группам, равна 2,5.